(57)【要約】  基板の上方に記録層、保護層及び潤滑層が積層された磁気記録媒体は、保護層と接する側の潤滑層はボンド層により形成されると共に、磁気記録媒体の表面側の潤滑層はボンド層より保護層に対する結合力が弱いモバイル層により形成され、モバイル層の表面の凸部の高さは約０．３ｎｍ以下である。
2008102456.tif 000002
【特許請求の範囲】
【請求項１】
基板の上方に記録層、保護層及び潤滑層が積層された磁気記録媒体であって、
該保護層と接する側の潤滑層はボンド層により形成されると共に、磁気記録媒体の表面側の潤滑層は該ボンド層より該保護層に対する結合力が弱いモバイル層により形成され、
該モバイル層の表面の凸部の高さは約０．３ｎｍ以下であることを特徴とする、磁気記録媒体。
【請求項２】
該モバイル層の膜厚の該潤滑層の総膜厚に対する比率は、約５％〜約１０％であることを特徴とする、請求項１記載の磁気記録媒体。
【請求項３】
該潤滑層はフッ素系材料からなることを特徴とする、請求項１又は２記載の磁気記録媒体。
【請求項４】
磁気記録媒体の保護層上に潤滑層を形成する形成工程を含む磁気記録媒体の製造方法であって、
該保護層と接する側の潤滑層はボンド層により形成されると共に、磁気記録媒体の表面側の潤滑層は該ボンド層より該保護層に対する結合力が弱いモバイル層により形成され、
該モバイル層の膜厚を減少させるリンス工程を含むことを特徴とする、磁気記録媒体の製造方法。
【請求項５】
該形成工程は、該潤滑層を該保護層にディップ処理により塗布し、ベーク処理により該ボンド層の該保護層に対する結合力を増加させると共に該ボンド層の膜厚を増加させることを特徴とする、請求項４記載の磁気記録媒体の製造方法。
【請求項６】
該潤滑層はフッ素系材料からなり、該リンス工程は該フッ素系溶媒又は純水に該磁気記録媒体を浸漬することを特徴とする、請求項５記載の磁気記録媒体の製造方法。
【請求項７】
該モバイル層の膜厚の該潤滑層の総膜厚に対する比率が約５％〜約４０％となるように該形成工程及び該リンス工程が行われることを特徴とする、請求項６記載の磁気記録媒体の製造方法。
【請求項８】
該リンス工程は、該モバイル層の表面の凸部の高さを約０．３ｎｍ以下に制御することを特徴とする、請求項７記載の磁気記録媒体の製造方法。
【請求項９】
該ボンド層の膜厚は約０．６ｎｍ〜約１．２ｎｍ、該モバイル層の膜厚は約０．１ｎｍ〜約０．５ｎｍとなるように該形成工程及び該リンス工程が行われることを特徴とする、請求項６〜８のいずれか１項記載の磁気記録媒体の製造方法。
【請求項１０】
該形成工程及びリンス工程は、該磁気記録媒体を潤滑剤上にリンス液が入れられた単一の処理槽にディップすることで、該潤滑層を該保護層に塗布すると共に該モバイル層の膜厚をリンス液により減少させることを特徴とする、請求項４記載の磁気記録媒体の製造方法。
【請求項１１】
該潤滑剤はフッ素系材料からなり、該リンス液は該フッ素系溶媒又は純水からなることを特徴とする、請求項１０記載の磁気記録媒体の製造方法。
【請求項１２】
該モバイル層の膜厚の該潤滑層の総膜厚に対する比率が約５％〜約４０％となるように該形成工程及び該リンス工程が行われることを特徴とする、請求項１１記載の磁気記録媒体の製造方法。
【請求項１３】
該リンス工程は、該モバイル層の表面の凸部の高さを約０．３ｎｍ以下に制御することを特徴とする、請求項１２記載の磁気記録媒体の製造方法。
【請求項１４】
該ボンド層の膜厚は約０．６ｎｍ〜約１．２ｎｍ、該モバイル層の膜厚は約０．１ｎｍ〜約０．５ｎｍとなるように該形成工程及び該リンス工程が行われることを特徴とする、請求項１１〜１３のいずれか１項記載の磁気記録媒体の製造方法。
【発明の詳細な説明】
【技術分野】
【０００１】
本発明は、磁気記録媒体及びその製造方法に係り、特に潤滑層を備えた磁気記録媒体及びその製造方法に関する。
【背景技術】
【０００２】
磁気ディスクに代表される磁気記録媒体に対しては、年々記録密度を向上する要求が高まっている。このような磁気記録密度の向上に伴い、磁気ディスク表面からのヘッドの浮上量は約１０ｎｍと非常に小さくなってきた。このため、ヘッドの浮上量のマージンも小さくなり、記録又は再生時にヘッドが磁気ディスクの表面に接触しやすくなってきている。又、ダイナミック・フライング・ハイト（ＤＦＨ）機能を持ったヘッドでは、素子部の突き出しによりヘッドの浮上量は随時変動し、浮上量は数ｎｍレベルまで低下している。【０００３】
水平又は垂直磁気記録方式を採用する一般的な磁気ディスクは、基板上に下地層、記録層、保護層及び潤滑層が積層された構成を有する。磁気ディスクの表面部分に設けられた潤滑層は、保護層上に潤滑層を例えばディップ処理により塗布した後にベーク工程により潤滑層の分子の配向を向上させて形成される。この結果、保護層側の潤滑層は固定的層（以下、ボンド層と言う）で構成され、磁気ディスクの表面側の潤滑層は流動的層（以下、モバイル層と言う）で構成される。ボンド層は、ベーク工程により例えばダイアモンド・ライク・カーボン（ＤＬＣ）からなる保護層により強固に結合されるので、たとえヘッドが磁気ディスク表面と接触しても剥がれる可能性は低い。又、ボンド層の膜厚は、ベーク工程により増加する。他方、モバイル層は、ヘッドが磁気ディスク表面と接触した際に剥がれやすく、ヘッドに付着する可能性が高い。これは、モバイル層がボンド層のように保護層に強固に結合されていない潤滑層の表面部分であり、且つ、表面が理想的な平面ではなく凹凸部を有するため、非常に小さな浮上量のヘッドと表面の凸部とが接触しやすいことによる。しかし、磁気ディスクの耐久性を確保するためにはモバイル層が必要である。【０００４】
このようなヘッドとモバイル層との接触により、所謂ヘッド・ディスク・インターフェアランス（ＨＤＩ）が生じる。ＨＤＩは、モバイル層上に異物が存在する場合等にも生じ、剥がれたモバイル層はそのような異物ともなり得る。図１は、モバイル層のヘッドへの付着を説明する断面図である。図１において、磁気ディスクは、記録層１、保護層２及び潤滑層３を有し、潤滑層３はボンド層３Ａとモバイル層３Ｂとからなる。３Ｂ−１は、ヘッド６に付着したモバイル層３Ｂを示し、４はモバイル層３Ｂ上に存在する異物を示す。【０００５】
特許文献１〜４には、潤滑層を備えた各種磁気記録媒体やその製造方法が提案されている。
【特許文献１】特開平３−１５３６４５号公報
【特許文献２】国際公開ＷＯ０１／００１４０３号公報
【特許文献３】特開２００６−１２２１５号公報
【特許文献４】特開２００６−４８８０１号公報
【発明の開示】
【発明が解決しようとする課題】
【０００６】
潤滑層のモバイル層の膜厚は、ヘッドへの付着を抑制するという観点からは薄い方が望ましいが、モバイル層が設けられないと磁気記録媒体の耐久性は低下してしまう。そこで、モバイル層の膜厚を薄く制御することが望ましいが、従来の製造方法ではモバイル層の膜厚を薄く、且つ、安定に制御することはできなかった。【０００７】
このため、従来の磁気記録媒体では、潤滑層の表面部分を形成するモバイル層がヘッドに付着しやすく、この傾向は特にヘッドの浮上量が減少するにつれて顕著になるという問題があった。【０００８】
そこで、本発明は、ヘッドの浮上量が減少しても、潤滑層の表面部分を形成するモバイル層のヘッドへの付着を抑制可能な磁気記録媒体及びその製造方法を提供することを目的とする。
【課題を解決するための手段】
【０００９】
上記の課題は、基板の上方に記録層、保護層及び潤滑層が積層された磁気記録媒体であって、該保護層と接する側の潤滑層はボンド層により形成されると共に、磁気記録媒体の表面側の潤滑層は該ボンド層より該保護層に対する結合力が弱いモバイル層により形成され、該モバイル層の表面の凸部の高さは約０．３ｎｍ以下であることを特徴とする磁気記録媒体により達成できる。【００１０】
上記の課題は、磁気記録媒体の保護層上に潤滑層を形成する形成工程を含む磁気記録媒体の製造方法であって、該保護層と接する側の潤滑層はボンド層により形成されると共に、磁気記録媒体の表面側の潤滑層は該ボンド層より該保護層に対する結合力が弱いモバイル層により形成され、該モバイル層の膜厚を減少させるリンス工程を含むことを特徴とする磁気記録媒体の製造方法によって達成できる。【００１１】
形成工程は、潤滑層を保護層にディップ処理により塗布し、ベーク処理によりボンド層の保護層に対する結合力を増加させると共にボンド層の膜厚を増加させるようにしても良く、この場合、潤滑層はフッ素系材料からなり、リンス工程はフッ素系溶媒又は純水に磁気記録媒体を浸漬するようにしても良い。【００１２】
他方、形成工程及びリンス工程は、磁気記録媒体を潤滑剤上にリンス液が入れられた単一の処理槽にディップすることで、潤滑層を保護層に塗布すると共にモバイル層の膜厚をリンス液により減少させるようにしても良い。
【発明の効果】
【００１３】
本発明によれば、ヘッドの浮上量が減少しても、潤滑層の表面部分を形成するモバイル層のヘッドへの付着を抑制可能な磁気記録媒体及びその製造方法を実現することができる。
【図面の簡単な説明】
【００１４】
【図１】モバイル層のヘッドへの付着を説明する断面図である。
【図２】本発明の磁気記録媒体の基本構成を示す断面図である。
【図３】ヘッドの浮上量に対するモバイル層比率の依存性を示す図である。
【図４】磁気記録媒体の耐久性に対するモバイル層比率の依存性を示す図である。
【図５】実施例の磁気記録媒体の製造方法を説明する図である。
【図６】他の実施例の磁気記録媒体の製造方法を説明する図である。
【図７】従来例の潤滑層表面の状態を説明する図である。
【図８】実施例の潤滑層表面の状態を説明する図である。
【図９】従来例及び実施例の磁気ディスクに対してピン・オン・ディスク（Pin On Disk）耐久試験を行った結果のプロットを示す図である。
【図１０】従来例及び実施例の磁気ディスクに対して実機のヘッドを用いて耐久試験を行った結果のプロットを示す図である。
【符号の説明】
【００１５】
９      基板
１０    下地層
１１      記録層
１２      保護層
１３      潤滑層
１３Ａ      ボンド層
１３Ｂ      モバイル層
１６      ヘッド
２０      磁気記録媒体
３１      処理槽
３２      ベークチャンバ
３３      リンス層
４１      処理槽
【発明を実施するための最良の形態】
【００１６】
本発明の磁気記録媒体は、図２に示す如き基本構成を有する。磁気記録媒体２０は、基板９上に下地層１０、記録層１１、保護層１２及び潤滑層１３が積層された構成を有する。磁気記録媒体２０は例えば磁気ディスクであり、水平又は垂直磁気記録方式を採用する。記録層１１は磁性材料からなり、保護層１２は例えばＤＬＣからなる。潤滑層１３は、保護層１２に対して良好に結合したボンド層１３Ａ及び保護層１２に対する結合力がボンド層１３Ａより弱いモバイル層１３Ｂにより形成されており、モバイル層１３Ｂの表面は従来例と比べると平坦であり、膜厚も薄い。例えば、ボンド層１３Ａの膜厚の潤滑層１３の総膜厚に対する比率は約７０％以下であり、モバイル層１３Ｂの膜厚の潤滑層１３の総膜厚に対する比率は約３０％以下である。【００１７】
本発明では、潤滑層１３のモバイル層１３Ｂの膜厚をリンス工程により減少させてモバイル層１３Ｂの表面の平坦度を向上するので、モバイル層１３Ｂの表面の凹凸を減少し、且つ、モバイル層１３Ｂの膜厚を安定に制御することができる。このため、ヘッド１６の浮上量が減少しても、潤滑層１３の表面部分を形成するモバイル層１３Ｂのヘッド１６への付着を抑制可能となる。更に、モバイル層１３Ｂの膜厚を薄く、且つ、安定に制御することができるので、磁気記録媒体２０の耐久性を確実に確保することができる。【００１８】
尚、記録層１１と基板９との間の構成は、図２に示す構成に限定されないことは言うまでもない。
【実施例】
【００１９】
図３はヘッドの浮上量に対するモバイル層比率の依存性を示す図である、図４は磁気記録媒体２０の耐久性に対するモバイル層比率の依存性を示す図である。図３及び図４は、磁気記録媒体２０が磁気ディスクの場合の特性を示し、横軸のモバイル層比率はモバイル層１３Ｂの膜厚の潤滑層１３の総膜厚に対する比率を示す。図３の縦軸はタッチダウン・アンド・テイクオフ試験のテイクオフ回転数を示し、図４の縦軸はピン・オン・ディスク（Pin On Disk）耐久試験の回数を示す。又、図３におけるプロットは、ヘッド１６が磁気ディスクと接触しない点を、ボンド層１３Ａの膜厚が約０．６ｎｍ〜約１．２ｎｍでモバイル層１３Ｂの膜厚が約０．１ｎｍ〜約０．５ｎｍの場合について示す。【００２０】
図３からわかるように、モバイル層比率が増加するとテイクオフ回転数が上昇し、ヘッド１６は高回転で無ければ浮上出来なくなり（浮上性が悪化し）、モバイル層１３Ｂのヘッド１６への付着も増加する。又、図４からわかるように、モバイル層比率が低下すると、膜破断までのパス回数が低下し、磁気ディスクの耐久性も劣化する。このように、モバイル層１３Ｂのヘッド１６への付着の抑制と、磁気ディスクの耐久性とは、モバイル層比率の依存性で見るとトレードオフの関係にある。モバイル層比率は、トレードオフを考慮すると約５％〜約４０％であることが望ましく、潤滑層１３の総膜厚を例えば約１．７ｎｍ以下に抑えるには、約５％〜約３０％であることが更に望ましい。更に、モバイル層１３Ｂの表面の凸部の高さを例えば約０．３ｎｍ以下に抑えるには、モバイル層比率は約５％〜約１０％であることが望ましい。【００２１】
次に、磁気記録媒体２０が磁気ディスクの場合の製造方法を説明する。【００２２】
図５は、本実施例の磁気記録媒体の製造方法を説明する図である。図５に示すように、スパッタ処理等により基板９上に保護層１２までが既に積層されているものとする。【００２３】
ステップＳＴ１では、例えばＤＬＣからなる保護層１２までが前工程で形成された磁気ディスクをフッ素系材料からなる潤滑剤が入れられた処理槽３１にＸ１方向へディップしてＸ２方向へ引き上げるディップ処理を行うことで、潤滑層１３を保護層１２上に塗布する。フッ素系材料は、例えばフォンブリンZ-Tetraol、Z-Dol又はAM3001（いずれもソルベイソレイクシス社製）である。ステップＳＴ１は、最終的なモバイル層比率が約５％〜約４０％となるように磁気ディスクの処理槽３１内での待機時間等を制御した。【００２４】
ステップＳＴ２では、ベークチャンバ３２内で潤滑層１３が塗布された磁気ディスクを加熱する周知のベーク処理を行うことで、潤滑層１２の分子の配向を向上させる。この結果、保護層１２側の潤滑層１３はボンド層１３Ａで構成され、磁気ディスクの表面側の潤滑層１３はモバイル層１３Ｂで構成される。ボンド層１３Ａは、ベーク工程により保護層により強固に結合される。この例では、ステップＳＴ１，ＳＴ２が潤滑層１３を形成する形成工程を構成する。【００２５】
ステップＳＴ３では、ベーク処理後の潤滑層１３を形成された磁気ディスクをフッ素系溶媒又は純水からなるリンス液が入れられたリンス槽３３にＸ３方向へディップしてＸ４方向へ引き上げるリンス処理を行うことで、モバイル層１３Ｂの膜厚を減少させてモバイル層１３Ｂの表面の平坦度を向上する。この結果、モバイル層１３Ｂの表面の凹凸は減少し、且つ、モバイル層１３Ｂの膜厚は安定に制御される。フッ素系溶媒は、例えばFC77/FC3255/HFE7300（スリーエム社製）、Vertrel-XF（デュポン社製）、H-Galden（ソルベイソレイクシス社製）である。リンス工程を構成するステップＳＴ３の後、磁気ディスクは試験等を行う次工程で処理される。尚、単一の槽を、処理槽３１及びリンス槽３３として用いても良いことは言うまでもない。【００２６】
本実施例では、リンス液がフッ素系溶媒の場合にその揮発を抑えるために、リンス槽３３内のリンス液を約２０℃〜約２５℃の範囲に保った。又、磁気ディスクをディップする際にリンス液の液面波の影響を受けないように、リンス槽３３内での磁気ディスクの待機時間は約１０秒〜約３０秒とした。更に、磁気ディスクを引き上げる際にリンス液の液面波の影響を受けないように、引き上げ速度は約５０ｍｍ／ｓｅｃ〜約２００ｍｍ／ｓｅｃに設定した。又、磁気ディスクのリンス槽３３内での待機中に、超音波発振によりリンス処理の促進を図った。【００２７】
これにより、ボンド層１３Ａの膜厚は約０．６ｎｍ〜約１．２ｎｍでモバイル層１３Ｂの膜厚は約０．１ｎｍ〜約０．５ｎｍの磁気ディスクが作成された。本発明者らによる実験結果によれば、潤滑層１３の総膜厚を例えば約１．７ｎｍ以下に抑えるためには、モバイル層比率が約５％〜約３０％であることが更に望ましいことが確認された。更に、モバイル層１３Ｂの表面の凸部の高さを例えば約０．３ｎｍ以下に抑えるには、モバイル層比率は約５％〜約１０％であることが望ましいことも確認された。【００２８】
図６は、他の実施例の磁気記録媒体の製造方法を説明する図である。図６に示すように、スパッタ処理等により基板９上に保護層１２までが既に積層されているものとする。【００２９】
例えばＤＬＣからなる保護層１２までが前工程で形成された磁気ディスクに対しては、単一の処理槽４１を用いて形成工程及びリンス工程が同時行われる。処理槽４１には、フッ素系材料からなる潤滑剤４２とリンス液４３とが入れられている。従って、磁気ディスクを処理槽３１にＸ５方向へディップしてＸ６方向へ引き上げるディップ処理を行うことで、ディップ時に潤滑層１３を保護層１２上に塗布すると共に、引き上げ時に潤滑層１３に対するリンス処理が行われる。潤滑層１３に用いられるフッ素系材料及びリンス液に用いられるフッ素系溶媒や純水は、上記実施例の場合と同様のものが使用可能である。この場合、上記実施例と比較すると磁気ディスクを短時間、且つ、低価格で作成することができる。【００３０】
尚、図６の実施例の場合、ベーク処理は行われないので、ボンド層１３Ａの保護層１２に対する結合力はベーク処理を行った場合と比べると多少小さくなるが、実用上は特に問題はない。又、ベーク処理を行わないので、ボンド層１３Ａの膜厚を増加させることはないが、リンス処理によりモバイル層１３Ｂの膜厚を減少させることでボンド層１３Ａの相対的な膜厚を増加させることができるので、問題はない。【００３１】
図７は従来例の潤滑層表面の状態を説明する図であり、図８は実施例の潤滑層表面の状態を説明する図である。【００３２】
図７は、図５に示すステップＳＴ１，ＳＴ２のみを用いた従来の製造方法により、上記実施例と同様の条件下で作成した磁気ディスクの潤滑層表面の状態を示す。図７中、左側の（ａ）は光学的表面解析（ＯＳＡ：Optical Surface Analysis）により得られた潤滑層の表面の平面イメージを示し、白い部分が平坦な表面を示し、暗い部分の色が黒くなる程潤滑層を形成するモバイル層の表面の凸部の高さが高いことを示す。図７中、右側の（ｂ）は磁気ディスクの断面を拡大してモバイル層の表面部分を示し、モバイル層の表面の凸部の高さ（即ち、上記平坦な表面からの高さ）の最大値が約３ｎｍであることがわかる。この場合、ヘッドの浮上量が例えば１０ｎｍ以下であると、ヘッドが潤滑層に接してモバイル層がヘッドの付着する確率が高くなる。【００３３】
他方、図８は、図５に示すステップＳＴ１〜ＳＴ３を用いた実施例の製造方法、或いは、図６に示す他の実施例の製造方法により作成した磁気ディスクの潤滑層１３の表面の状態を示す。図８中、左側の（ａ）は光学的表面解析（ＯＳＡ：Optical Surface Analysis）により得られた潤滑層１３の表面の平面イメージを示し、白い部分が平坦な表面を示し、暗い部分の色が黒くなる程潤滑層１３を形成するモバイル層１３Ｂの表面の凸部の高さが高いことを示す。図８中、右側の（ｂ）は磁気ディスクの断面を拡大してモバイル層１３Ｂの表面部分を示し、モバイル層１３Ｂの表面の凸部の高さ（即ち、上記平坦な表面からの高さ）の最大値が約０．３ｎｍであることがわかる。この場合、モバイル層１３Ｂの表面の凸部の高さの最大値が従来の製造方法を用いた場合の約１／１０に抑制されているので、例えばヘッド１６の浮上量が１０ｎｍ以下であっても、ヘッド１６が潤滑層１３に接してモバイル層１３Ｂがヘッド１６の付着する確率が非常に低くなることが確認された。【００３４】
図９は、図５に示すステップＳＴ１，ＳＴ２のみを用いた従来の製造方法により上記実施例と同様の条件下で作成した磁気ディスクと、図５に示すステップＳＴ１〜ＳＴ３を用いた実施例の製造方法、或いは、図６に示す他の実施例の製造方法により作成した磁気ディスクに対して、図４の場合と同様なピン・オン・ディスク（Pin On Disk）耐久試験を行った結果のプロットを示す図である。図９中、縦軸は試験回数を示し、Ｃ１は従来の製造方法により作成した磁気ディスクに対する耐久試験結果の平均値、Ｃ２は実施例の製造方法により作成した磁気ディスクに対する耐久試験結果の平均値を示す。図９からもわかるように、実施例の如きリンス処理を行うことによる磁気ディスクの耐久性の著しい低下は見られなかった。【００３５】
図１０は、図５に示すステップＳＴ１，ＳＴ２のみを用いた従来の製造方法により上記実施例と同様の条件下で作成した磁気ディスクと、図５に示すステップＳＴ１〜ＳＴ３を用いた実施例の製造方法、或いは、図６に示す他の実施例の製造方法により作成した磁気ディスクに対して、実機のヘッド１６を用いて耐久試験を行った結果のプロットを示す図である。図１０中、縦軸は試験回数を示し、Ｃ１１は従来の製造方法により作成した磁気ディスクに対する耐久試験結果の平均値、Ｃ１２は実施例の製造方法により作成した磁気ディスクに対する耐久試験結果の平均値を示す。図１０からもわかるように、実機ヘッド１６を用いた場合でも、実施例の如きリンス処理を行うことによる磁気ディスクの耐久性の低下は見られず、むしろ多少向上することが確認された。【００３６】
つまり、上記各実施例によれば、ヘッド１６の浮上量が減少しても、潤滑層１３の表面部分を形成するモバイル層１３Ｂのヘッド１６への付着を抑制可能となることが確認された。更に、モバイル層１３Ｂの膜厚を薄く、且つ、安定に制御することができるので、磁気ディスクの耐久性を確実に確保することができることも確認された。
【産業上の利用可能性】
【００３７】
本発明は、特にヘッドの浮上量が非常に小さい構成の磁気ディスク装置等の各種磁気記憶装置に適用可能である。【００３８】
以上、本発明を実施例により説明したが、本発明は上記実施例に限定されるものではなく、本発明の範囲内で種々の変形及び改良が可能であることは言うまでもない。
【図１】
2008102456.tif 000003
【図２】
2008102456.tif 000004
【図３】
2008102456.tif 000005
【図４】
2008102456.tif 000006
【図５】
2008102456.tif 000007
【図６】
2008102456.tif 000008
【図７】
2008102456.tif 000009
【図８】
2008102456.tif 000010
【図９】
2008102456.tif 000011
【図１０】
2008102456.tif 000012
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
基板の上方に記録層、保護層及び潤滑層が積層された磁気記録媒体であって、
該保護層と接する側の潤滑層はボンド層により形成されると共に、磁気記録媒体の表面側の潤滑層は該ボンド層より該保護層に対する結合力が弱いモバイル層により形成され、
該モバイル層の表面の凸部の高さは約０．３ｎｍ以下であることを特徴とする、磁気記録媒体。
【請求項２】
該モバイル層の膜厚の該潤滑層の総膜厚に対する比率は、約５％〜約１０％であることを特徴とする、請求項１記載の磁気記録媒体。
【請求項３】
磁気記録媒体の保護層上に潤滑層を形成する形成工程を含む磁気記録媒体の製造方法であって、
該保護層と接する側の潤滑層はボンド層により形成されると共に、磁気記録媒体の表面側の潤滑層は該ボンド層より該保護層に対する結合力が弱いモバイル層により形成され、
該モバイル層の膜厚を減少させるリンス工程を含むことを特徴とする、磁気記録媒体の製造方法。
【請求項４】
該形成工程は、該潤滑層を該保護層にディップ処理により塗布し、ベーク処理により該ボンド層の該保護層に対する結合力を増加させると共に該ボンド層の膜厚を増加させることを特徴とする、請求項３記載の磁気記録媒体の製造方法。
【請求項５】
該潤滑層はフッ素系材料からなり、該リンス工程はフッ素系溶媒又は純水に該磁気記録媒体を浸漬することを特徴とする、請求項４記載の磁気記録媒体の製造方法。
【国際調査報告】
2008102456.tif 000013
2008102456.tif 000014